(57)【要約】      （修正有）【課題】強化ガラスパネルの強度を落とすことなく、パネル面への加飾を可能とする方法を提供する。【解決手段】表面が非粘着性樹脂４０で被覆された強化ガラスパネル２０の表面に加飾を施す方法であって、加飾対象領域４５の非粘着性樹脂４０を、所定のエネルギ密度でレーザ照射することにより剥離してガラス面４７を露出させ、ガラス面４７に対して加飾を施す。レーザ照射はＣО２レーザにより、前記エネルギ密度を０．７ｍＪ／ｍｍ２以下に保って前記レーザ照射を行い、微小スポットで中央を起点にして外側に向けて前記加飾対象領域４５を塗り潰すように走査する。【選択図】図１
2016003173.tif 000002
【特許請求の範囲】
【請求項１】
表面が非粘着性樹脂で被覆された強化ガラスパネルの前記表面に加飾を施す方法であって、
加飾対象領域の前記非粘着性樹脂を、所定のエネルギ密度でレーザ照射することにより剥離してガラス面を露出させ、前記ガラス面に対して加飾を施すことを特徴とする方法。
【請求項２】
請求項１に記載の方法において、
ＣО２レーザにより、前記エネルギ密度を０．７ｍＪ／ｍｍ２以下に保って前記レーザ照射を行うことを特徴とする方法。
【請求項３】
請求項１又は２に記載の方法において、
前記レーザ照射は、微小スポットで中央を起点にして外側に向けて前記加飾対象領域を塗り潰すように走査することを特徴とする方法。
【請求項４】
請求項１又は２に記載の方法において、
前記レーザ照射は、微小スポットで前記加飾対象領域を水平及び垂直方向に順次走査することを特徴とする方法。
【請求項５】
請求項１に記載の方法において、
前記加飾は、
露出した前記ガラス面に対してプライマ処理を行う第１工程と、
次いで、下地印刷を行う第２工程と、
下地印刷面に図柄や文字を印刷又は貼着して装飾する第３工程と、を含むことを特徴とする方法。
【請求項６】
請求項５に記載の方法において、
前記第３工程に続いて、ポッティングまたはオーバーコート印刷を行う第４工程をさらに含むことを特徴とする方法。
【請求項７】
請求項１に記載の方法において、
前記加飾対象領域を、
前記強化ガラスの裏面の装飾領域に対応する領域に選定することを特徴とする方法。
【請求項８】
請求項１乃至７のいずれかに記載の方法において、
前記強化ガラスパネルを電子装置に装着した状態で実行することを特徴とする方法。
【発明の詳細な説明】
【技術分野】
【０００１】
本発明は、表面が非粘着性樹脂で被覆された強化ガラスパネルへの加飾方法に関する。
【背景技術】
【０００２】
スマートフォンやタブレット端末などの携帯電子装置に装着されているタッチパネルには一般に強化ガラスが使用されている。
強化ガラスは耐落下、衝撃性に対して十分な強度を有しているため、携帯電子装置に要求される仕様を満たすことができる。
また、タッチパネルは指などで触れて使用されるため、表面に汚れを残さず、または清掃し易くしておく必要がある。このため、フッ素樹脂などの非粘着性樹脂でガラス表面を被覆し、撥水、撥油効果を持たせると共に、携帯電子装置の操作時の指紋や油脂、水分などによる汚れが付き難く、また清掃がし易いように処理している。
【０００３】
フッ素樹脂などの被覆面は、非粘着性が非常に強く接着エネルギが低いため、接着剤を用いて被覆面へ図柄や文字を貼り付けたり、直接印刷はもちろんプライマ処理を伴う印刷をしようとしても十分な接着強度を得ることができないため、貼着や印刷が実際上不可能であった。即ち、被覆面には加飾が出来ないとされてきた。
【先行技術文献】
【特許文献】
【０００４】
【特許文献１】特開２００１−３１６６１４号公報
【特許文献２】特開平５−６４８５９号公報
【特許文献３】特開２０００−２５０４１号公報
【特許文献４】特開２０１４−１９６１０号公報
【特許文献５】特開２０１３−８２５８９号公報
【発明の概要】
【発明が解決しようとする課題】
【０００５】
特許文献１，２，３には、ガラスにフッ素樹脂をコートした場合、コート面は強固に貼りつき、強い非粘着性を保持すること、およびフッ素樹脂の剥離は機械的な曲げにより表面を破壊することによりなされる旨の記載がある。
特許文献４，５には、レーザを用いて強化ガラスの切断などの加工を行うことが記載されている。
【０００６】
このように、いずれの先行技術文献にも強化ガラスを被覆する非粘着性樹脂を加工して、パネル面に加飾を施すことについては何等記載されていない。
本発明は、上記事情に鑑みてなされたもので、強化ガラスパネルの強度を落とすことなく、パネル表面への加飾を可能とする方法を提供することを目的とする。
【課題を解決するための手段】
【０００７】
本発明の第１の態様は、表面が非粘着性樹脂で被覆された強化ガラスパネルの表面に加飾を施す方法であって、加飾対象領域の非粘着性樹脂を、所定のエネルギ密度でレーザ照射することにより剥離してガラス面を露出させ、ガラス面に対して加飾を施すことを特徴とする。
本発明の第２の態様は、第１の態様において、ＣО２レーザにより、エネルギ密度を０．７ｍＪ／ｍｍ２以下に保ってレーザ照射を行うことを特徴とする。
【０００８】
本発明の第３の態様は、第１又は第２の態様において、レーザ照射は、微小スポットで中央を起点にして外側に向けて加飾対象領域を塗り潰すように走査することを特徴とする。
本発明の第４の態様は、第１又は第２の態様において、レーザ照射は、微小スポットで加飾対象領域を水平及び垂直方向に順次走査することを特徴とする。
本発明の第５の態様は、第１の態様において、加飾は、露出したガラス面に対してプライマ処理を行う第１工程と、次いで、下地印刷を行う第２工程と、下地印刷面に図柄や文字を印刷又は貼着して装飾する第３工程と、を含むことを特徴とする。
【０００９】
本発明の第６の態様は、第５の態様において、第３工程に続いて、ポッティングまたはオーバーコート印刷を行う第４工程をさらに含むことを特徴とする。
本発明の第７の態様は、第１の態様において、加飾対象領域を、強化ガラスの裏面の装飾領域に対応する領域に選定することを特徴とする。
本発明の第８の態様は、第１乃至７のいずれかの態様において、強化ガラスパネルを電子装置に装着した状態で実行することを特徴とする。
【発明の効果】
【００１０】
本発明では、表面が非粘着性樹脂で被覆された強化ガラスパネルに対し表面からの加飾を可能としたため、デザインの幅を広げることが出来る。また強化ガラスパネルを電子装置に組込んだ後にも内部回路に影響なく、パネルへの加飾が可能であるため、小ロットの対応、パーソナライズ対応が可能となる。
【図面の簡単な説明】
【００１１】
【図１】本発明の加飾方法を説明する工程図（その１）。
【図２】本発明の加飾方法を説明する工程図（その２）。
【図３】本発明による加飾の完成図。
【図４】本発明が適用されるスマートフォンの斜視図。
【図５】レーザ照射の方法を説明する図。
【図６】ブラスト加工の説明図。
【図７】ブラスト加工後の強化ガラスの断面図。
【発明を実施するための形態】
【００１２】
以下、添付図面を参照して、本発明の加飾方法の実施の形態について説明する。
図４は、本発明の加飾方法が適用されるスマートフォンの外観を示す斜視図である。
図４ａに示すように筺体１０には、表面が非粘着性樹脂で被覆された強化ガラスパネル２０が装着されている。パネル２０の下端裏面装飾領域２３は図柄や文字２５を印刷又は貼着して装飾されている。図４ｂは、筺体１０からパネル２０を取り外した状態を示したもので、パネル２０の裏面には表示用の電子回路部品２２が取付けられている。図４ｃはパネル２０の断面構造を示したもので、強化ガラス層３０の表面はフッ素樹脂などのような非粘着性樹脂４０で被覆され、裏面には装飾領域２３が設けられている。装飾領域２３は図柄や文字２５が印刷又は貼着してある部分以外は、通常、白または黒色で下地印刷されている。
【００１３】
本発明の加飾方法では、加飾する図柄や文字のデザインの形状に合わせ、加飾対象領域で、強化ガラス層３０の表面に被覆された非粘着性樹脂４０を剥離してガラス面を露出させる。
一般に、強化ガラス層３０は一枚のガラスの塊として強度を維持しているため、非粘着性樹脂４０の剥離時にガラス層に小さな傷でも入ると全体のバランスが崩れ簡単に破壊してしまう。そのため強度を損なわないために、ガラス層３０には傷をつけず非粘着性樹脂４０のみを剥離することが必要である。発明者等は、非粘着性樹脂４０を剥離する方法を種々試みた結果、所定のエネルギ密度でレーザ照射することでガラス層３０を傷付けることなく、ガラス層３０と非粘着性樹脂４０との境界で非粘着性樹脂４０のみを破壊して、剥離させることが可能であることを見出した。
【００１４】
【表１】
2016003173.tif 000003
【００１５】
［表１］は、パワー標準出力３０ｍＷのＣＯ２レーザの出力を８０％に設定し、ピッチ０．１ｍｍで走査速度を段階的に変化させながら非粘着性樹脂（厚さ数μｍ）を照射した結果を示したものである。表１の○印は、非粘着性樹脂４０がガラス層３０を傷付けることなく完全に破壊されて剥離されたことを示し、×印は、ガラス層３０が傷付けられパネル２０が破壊したことを示している。
【００１６】
以上から、エネルギ密度を０．７ｍＪ／ｍｍ２以下に保ってレーザ照射を行うことにより所望の結果が得られることがわかる。
非粘着性樹脂４０の厚さによって最適エネルギ密度は変化するが、既存のスマートフォンやタブレット端末のパネルに被覆されている非粘着性樹脂４０の厚さはほとんど数μｍであるため、上記実験結果からの大きな変動はないと考えてよい。
【００１７】
図５はレーザ照射の方法を説明する図である。
図５ａに示すように、レーザ照射は微小スポットで中央Ｐを起点にして外側の枠部分Ｑに向けて渦流状に加飾対象領域を塗り潰すように描画走査するのが良い。これに対し、図５ｂに示すように枠部分Ｑから内側に向けて走査し、中央Ｐが終点となるような描画走査を行うと、熱が中央部に集中し、ガラスに熱応力がかかり、破壊する場合がある。
図示しないが、微小スポットで加飾対象領域を水平及び垂直方向に順次走査するようにしても良い。
【００１８】
図６はブラスト加工の説明図であり、図７はブラスト加工後の強化ガラスの断面図である。
ガラス層３０を被覆している非粘着性樹脂４０を剥離する方法として、ブラスト加工も可能である。ブラスト加工では図６に示すように容器７０に収納された砂、セラミック又は金属の細粉７５を非粘着性樹脂４０に吹き付けて表面を削る。しかし、ガラス層３０の部分も切削してしまう可能性があるので、深さ方向の厳密な管理が必要となり、制御条件の設定が困難である。
【００１９】
図７ｂに示すように、非粘着性樹脂４０のみを適正に削ることができれば、レーザ照射の場合と同等の効果が得られるが、図７ａに示すように切削深さが不足した場合、非粘着性樹脂４０が残ってしまい所定の効果を出すことができない。
また、図７ｃに示すように、切削深さがガラス層３０に達してしまうとガラス強度を大幅に落とすことになる。したがって、本発明ではレーザ照射によって非粘着性樹脂を剥離する。
【００２０】
非粘着性樹脂４０のみを剥離することができれば、通常のガラス面と同様にスクリーン印刷などでガラス印刷に対応したプライマ処理を行った後、白もしくは黒の下地印刷を行う。この下地印刷上に粘着性シールを貼付したり、文字や図柄をシルク印刷したりして加飾することが可能となる。
さらに、非粘着性樹脂を剥離した段差を利用し、ポッティングまたは透明オーバーコート印刷を行うことにより、表面強度を確保することも可能となる。
【００２１】
以下、図１、図２を参照して、本発明の加飾方法の実施例を説明する。
図１は、本発明の加飾方法を説明する工程図で、非粘着性樹脂４０を剥離するまでの工程を示したものである。図２は、非粘着性樹脂４０を剥離した後、加飾までの工程を示したものである。
図１ａに示すように、加工前のパネル２０は、強化ガラス層３０の表面にフッ素樹脂などの非粘着性樹脂４０が被覆され、裏面の装飾領域５０には下地印刷面に図柄や文字などが印刷又は貼着されている。
【００２２】
表面の加飾対象領域４５に加飾するため非粘着性樹脂４０をＣＯ２レーザ６０で照射しながら所定形状に描画する。この時のレーザ照射条件は前述した通りである。
これにより加飾対象領域４５の非粘着性樹脂４０が破壊され剥離され、剥離した粉末を清掃すると綺麗な剥離面４７が図１ｃに示すように表われる。
【００２３】
次いで、剥離後露出したガラス面に図２ａに示すようにガラス用プライマ処理８０を行う。
さらに図２ｂに示すように、プライマ処理８０の上に白や黒などの一色で下地印刷９０を行うこの下地印刷は通常スクリーン印刷で行う。
その後、図２ｂに示すようにこの下地印刷面９０に図柄や文字の印刷１００を行う。この印刷１００は、スクリーン印刷やＵＶインクジェット印刷など目的に応じて各種の印刷処理を選択することができる。
【００２４】
また、接着も可能であるので、図２ｃに示すように別途作成した粘着シール１１０をプライマ処理面８０上に貼付することも可能である。
スマートフォンなどの用途では、表面の耐刷性を要求されるので、非粘着性樹脂４０を剥離した段差を利用し、図２ｄに示すように印刷・シールの上からポッティングないしシルク印刷によるポッティング印刷１２０を追加する。
なお、加飾対象領域４５を強化ガラス層３０の裏面の装飾領域５０に対応する領域に選定することにより、装飾領域５０に表示された図柄や文字を隠蔽することも出来る。
【００２５】
本発明の加飾方法は、強化ガラスパネル２０をスマートフォンなどの電子装置から取り外すことなく装着した状態で実行することもできる。
そして、本発明の加工によりスマートフォンやタブレット端末などの電子装置の内部回路に影響を与えることもない。
図３は本発明による加飾が完成したスマートフォンの状態を示したものである。パネル２０の表面の加飾対象領域２３ａ内に加飾された図柄２５ａが表示されている。
【符号の説明】
【００２６】
１０：筺体
２０：強化ガラスパネル
２３，２３ａ：装飾領域
２５：装飾された図柄や文字
２５ａ：加飾された図柄や文字
３０：強化ガラス層
４０：非粘着性樹脂
４５：加飾対象領域
４７：剥離面
５０：裏面の装飾領域
６０：ＣＯ２レーザ
８０：プライマ処理
９０：下地印刷
１００：図柄や文字の印刷
１１０：粘着シール
１２０：ポッティング印刷
【図１】
2016003173.tif 000004
【図２】
2016003173.tif 000005
【図３】
2016003173.tif 000006
【図４】
2016003173.tif 000007
【図５】
2016003173.tif 000008
【図６】
2016003173.tif 000009
【図７】
2016003173.tif 000010